(57)【要約】  第１および第２の表面を有する少なくとも１つの水蒸気透過性不織布シートとシートの第１の表面上のフッ素化ポリマーコーティングとを含む複合積層体であって、（ｉ）コートされた不織布シートの全フッ素含有量が０．０５〜０．４ｇｓｍ以下であるような量においてフッ素化ポリマーコーティングが存在しており、（ｉｉ）湿潤木材に暴露した後に複合積層体が、少なくとも６０パーセントの保持水頭を示す、複合積層体。
2019521002.tif 000002
【特許請求の範囲】
【請求項１】
第１および第２の表面を有する少なくとも１つの水蒸気透過性不織布シートと前記シートの前記第１の表面上のフッ素化ポリマーコーティングとを含む複合積層体であって、
（ｉ）コートされた不織布シートの全フッ素含有量が０．０５ｇｓｍ〜０．４ｇｓｍ以下であるような量において前記フッ素化ポリマーコーティングが存在しており、
（ｉｉ）湿潤木材に暴露した後に複合積層体が、試験方法Ａに従って試験される時に少なくとも６０パーセントの保持水頭を示す、複合積層体。
【請求項２】
プレキシフィラメント状ポリオレフィン繊維を含む、請求項１に記載の不織布シート。
【請求項３】
前記ポリオレフィンがポリエチレンまたはポリプロピレンである、請求項２に記載の不織布シート。
【請求項４】
ポリオレフィンシートの第１の表面と前記フッ素化ポリマーコーティングとの間の中間に金属化コーティングの層をさらに含む請求項１に記載の複合積層体であって、０．２５以下の輻射率を有する複合積層体。
【請求項５】
前記金属がアルミニウム、スズ、亜鉛、チタンニッケル、金、銀、鉛、銅またはそれらの合金である、請求項４に記載の複合積層体。
【請求項６】
前記金属がアルミニウムである、請求項４に記載の複合積層体。
【請求項７】
前記金属化コーティング層と前記フッ素化ポリマーコーティングとの間に堆積された耐蝕層をさらに含む、請求項４に記載の複合積層体。
【請求項８】
木製シートボードまたはプランクと請求項１に記載の複合積層体とを含む壁または屋根システムを含む建築構造物であって、前記ポリマーコーティングが、木製ボードまたはプランクと接触している、建築構造物。
【発明の詳細な説明】
【技術分野】
【０００１】
本発明は、建築において水不透過膜として使用するために適した不織布プレキシフィラメント状ポリオレフィンシートとフルオロポリマー（ｆｌｕｏｒｏｐｌｏｌｙｍｅｒ）コーティングとを含む複合積層体に関する。
【背景技術】
【０００２】
ポリオレフィン不織布シートは、空気および液体水に対するバリアを提供するのと同時に建築のエネルギー効率を高めながら、水蒸気がシートを通過するのを可能にし、したがってシートの後ろに設置される絶縁材の結露を防ぐ建築の屋根および壁においての膜としての用途がますます増加している。
【０００３】
膜が、湿潤または湿った木材と接触するとき、接触領域および隣接した領域はその後に水浸透に対する耐性が損なわれることがある可能性がある。この効果は、膜が、木材防腐剤で処理された木材と接触する時に特にひどくなることがあり、建築の水密性を損なうことがあり得る。
【０００４】
Ｂｌｅｔｓｏｓらに対する米国特許出願公開第２００６／００４００９１号明細書には、水蒸気透過性シートを少なくとも１つの金属層および少なくとも１つの外側有機コーティング層でコートすることによって形成される水蒸気透過性金属化複合シートが開示されている。複合シートの透湿度は、出発シートの透湿度の少なくとも約８０％である。複合シートは、高い透湿度および良い断熱性を有しながら空気および液体水浸透に対するバリアを提供する。複合シート材料は、屋根ライニングおよびハウスラップなどの建築構造ラップとして使用するために適している。
【０００５】
Ｊｏｎｅｓらに対する米国特許第４，９９９，２２２号明細書には、平滑な金属ロールと軟質の弾性ロールとの間でポリエチレンフィルム−フィブリルシートをカレンダー処理して高鏡面光沢のシートを形成し、その後に、平滑な高鏡面光沢表面の真空金属化を実施する方法によって製造される非常に低い輻射率を有する金属化高鏡面光沢ポリエチレンプレキシフィラメント状フィルム−フィブリルシートが記載されている。このような蒸着シートは、省エネルギー目的のための輻射バリアまたは屋根ライナーとして有用である。
【０００６】
Ａｖｅｌｌａｎｅｔに対する米国特許第４，９７４，３８２号明細書には、実質的に連続的な方法で構造物に適用されて構造アンダーレイメントと仕上材料との間に配置され、構造物のエネルギー効率を高める少なくとも１つの金属化層をその上に有する可撓性基材シートを含む浸透およびエネルギーバリアが記載されている。所望の用途に従って、浸透およびエネルギーバリアは、不透過性または蒸気透過性のどちらであってもよい。
【０００７】
Ｓｑｕｉｒｅｓらに対する公開ＰＣＴ国際出願第０１／２８７７０号には、微孔性フィルムの下層と、水蒸気透過性反射金属コーティングが提供される、フィラメント状ポリマー布、例えばスパンボンド布から形成される上層とを備える通気性建築膜が記載されている。
【０００８】
Ａｖｒｉｌらに対する公開欧州特許出願第１４００３４８号明細書には、金属層を第１のポリマーフィルム層上に蒸着する工程と金属層を第１のポリマーフィルム層と第２のポリマーフィルム層との間に挟む工程とによって形成される反射フィルム層を備えるハウスラップおよび屋根アンダーレイなどの建築布として使用するために適している液体不透過性、水蒸気／ガス透過性積層布が記載されている。フィルム層は、使用中に金属層を損傷から保護するが、不透湿性であり、金属化後に微細穿孔されて所望の透湿度を提供する。
【０００９】
湿潤木材と接触する時に悪影響を及ぼされない建設産業用の通気性膜を提供することが依然として必要とされている。このような解決策は、建築の建設段階中に特に有用であるが、また、建築構造物が例えば、タイルを失うことによって損傷される場合、建設後にも有効である。
【発明の概要】
【課題を解決するための手段】
【００１０】
本発明は、第１および第２の表面を有する少なくとも１つの水蒸気透過性不織布シートとシートの第１の表面上のフッ素化ポリマーコーティングとを含む複合積層体に関し、
（ｉ）コートされた不織布シートの全フッ素含有量が０．０５〜０．４ｇｓｍ以下であるような量においてフッ素化ポリマーコーティングが存在しており、
（ｉｉ）湿潤木材に暴露した後に複合積層体が、試験方法Ａに従って試験される時に少なくとも６０パーセントの保持水頭を示す。
【図面の簡単な説明】
【００１１】
【図１Ａ−１Ｃ】本発明の実施形態の概略図である。
【図１Ｄ−１Ｆ】分解図において、図１Ａ〜１Ｄのさらなる特徴を示す。
【図２】本発明による壁システムの一実施形態の概略図である。
【図３Ａ】本発明による屋根システムの概略図である。
【図３Ｂ】本発明による屋根システムの概略図である。
【図３Ｃ】本発明による屋根システムの概略図である。
【発明を実施するための形態】
【００１２】
用語
本明細書中で用いられるとき、用語「不織布」、「不織布シート」、「不織布層」、および「不織布ウェブ」は、編物または織布とは対照的に不規則な方法で配置されて特定可能なパターンのない平面材料を形成する単一ストランド（例えば繊維、フィラメント、または糸）の構造物を意味する。用語「繊維」は、ステープルファイバーならびに連続フィラメントを包含するように本明細書において使用される。不織布の例には、メルトブローンウェブ、スパンボンド不織布ウェブ、フラッシュ紡糸ウェブの他、カーデッドウェブおよびエアレイドウェブなどのステープルベースのウェブ、スパンレースウェブ、および２種以上の不織布ウェブを含む複合シートが含まれる。
【００１３】
本明細書中で用いられるとき、用語「スパンボンド繊維」は、溶融熱可塑性ポリマー材料を、紡糸口金の複数の微細な、通常は円状の毛管から、繊維として押出し、次に押出されたフィラメントの直径を、繊維を延伸および次いで急冷により急速に減少させることにより溶融紡糸される繊維のことを意味する。
【００１４】
本明細書中で用いられるとき、用語「メルトブローン繊維」は、溶融加工可能なポリマーを複数の毛管を通して溶融流れとして高速ガス（例えば、空気）流れに押出すことを含む、メルトブローイングにより溶融紡糸される繊維を意味する。
【００１５】
本明細書中で用いられるとき、用語「スパンボンド−メルトブローン−スパンボンド不織布」（「ＳＭＳ」）は、２つのスパンボンド層の間に挟まれて接着されたメルトブローン繊維のウェブを含む複数層複合シートを意味する。付加的なスパンボンドおよび／またはメルトブローン層を複合積層体、例えばスパンボンド−メルトブローン−メルトブローン−スパンボンドウェブ（「ＳＭＭＳ」）等に組み込むことができる。
【００１６】
本明細書中で用いられるとき、用語「微孔性フィルム積層体」（「ＭＰＦ」）は、水蒸気を通過させる複数の微細孔をその中に有する薄いポリマーフィルムを含む複数層複合シートを意味し、この微孔性フィルムは、スパンボンド繊維の強化用ウェブに積層される。
【００１７】
本明細書中で用いられるとき、用語「プレキシフィラメント」は、約４ミクロン未満の平均フィルム厚さおよび約２５ミクロン未満のメジアンフィブリル幅を有する、不規則な長さの多数の薄い、リボン状の、フィルム−フィブリル要素の三次元一体網目構造またはウェブを意味する。プレキシフィラメント状構造物において、フィルム−フィブリル要素は一般的に、構造物の軸線と同延に整列され、構造物の長さ、幅および厚さの全体にわたって様々な場所において不規則な間隔で不連続に結合および分離して連続した三次元網目構造を形成する。プレキシフィラメント状フィルム−フィブリル要素の不織布ウェブは本明細書において「フラッシュ紡糸プレキシフィラメント状シート」と称される。
【００１８】
本明細書中で用いられるとき、用語「金属」は、金属合金ならびに金属を包含する。
【００１９】
用語「壁システム」は、建築構造物内の壁を意味するように本明細書において使用される。壁システムは、内部ライニングおよび外側表皮層、ならびに内部ライニングと外側表皮層との中間のその他の壁要素を包含する。中間要素には、垂直木製スタッドなどの支持フレーム要素、少なくとも１つのエアスペース、絶縁材料、任意選択の防湿層、および本発明の水蒸気透過性金属化複合シートが含まれ得る。
【００２０】
用語「屋根システム」は本明細書において、建築構造物内の屋根を意味する。屋根システムは、勾配木製垂木などの支持用屋根フレーム要素、外部屋根材料およびその他の屋根要素を包含する。屋根システムは、暖かい屋根システムと冷たい屋根システムとに分類することができる。冷たい屋根システムにおいて、他の屋根要素には、任意選択の防湿層、少なくとも１つのエアスペース（それは屋根裏エアスペースであり得る）、支持用屋根フレーム要素と目板または固体被覆などの外部屋根材料との中間の要素、本発明の水蒸気透過性金属化複合シート、および内部天井高さの上の、屋根裏スペースの床面高さに設置される絶縁材料が含まれ得る。暖かい屋根システムにおいて、他の屋根要素には、冷たい屋根システムについて列挙された屋根要素の他に、屋根裏天井および（屋根裏スペースの床面高さに設置される代わりに）屋根裏天井の上に設置された絶縁材が含まれ得る。他の屋根要素は、特定の屋根要素に応じて、支持用屋根フレーム要素と外部屋根材料との中間にあるか、または屋根裏スペースの方を向いている支持用屋根フレーム要素の面に取り付けられるか、または隣接した屋根フレーム要素の間に設置される等々であり得る。
【００２１】
複合積層体
図１Ａおよび１Ｄに示されるように、一実施形態において、複合積層体１０は、水蒸気透過性不織布シート１１およびシート１１の第１の表面１１ａ上のフッ素化ポリマーコーティング１２を含む。シート１１の第２の表面は１１ｂである。ポリマーコーティングは、第１の表面１２ａおよび第２の表面１２ｂを有する。
【００２２】
図１Ｂおよび１Ｅに示されるように、別の実施形態において、複合積層体１０は、水蒸気透過性不織布シート１１と、第１および第２の表面１３ａおよび１３ｂそれぞれを有する金属化コーティングの層１３とを含み、金属化コーティング層の第１の表面１３ａは不織布シート１１ａの第１の表面に隣接している。フッ素化ポリマーコーティング１２は、金属化層１３の第２の表面１３ｂに隣接している。
【００２３】
図１Ｃおよび１Ｆに示されるように、さらに別の実施形態において、複合積層体は、水蒸気透過性不織布シート１１と、第１および第２の表面１３ａおよび１３ｂそれぞれを有する金属化コーティングの層１３（金属化コーティング層の第１の表面１３ａは不織布シート１１ａの第１の表面に隣接している）と、第１および第２の表面１４ａおよび１４ｂそれぞれを有する耐蝕層１４（耐蝕層の第１の表面１４ａは金属化層１３の第２の表面１３ｂに隣接している）とを含む。フッ素化ポリマーコーティング１２は、耐蝕層１４の第２の表面１４ｂに隣接している。
【００２４】
上記の実施形態のいずれも、強化用支持部材をさらに含んでもよい。強化用部材は、グリッド、または不織布または織布の形態であってもよい。強化用部材の組成物は有機系または無機系であってもよい。好ましくは、支持部材は、不織布シート１１の第１の表面１１ｂと接触してシートの外側にあってもよい。代替実施形態において、支持部材がオープングリッドまたは布、すなわちコーティングの表面をあまり覆わないようにオープンスペースを有するグリッドまたは布であるならば、支持部材は、フルオロポリマーコーティング表面１２ｂに付着されてもよい。
【００２５】
一実施形態において、湿潤木材に暴露した後、複合積層体は、試験方法Ａに従って試験される時に少なくとも６０パーセントの保持水頭を示す。他の実施形態において、保持水頭は少なくとも８０パーセントまたは９０パーセントまたはさらに１００パーセントである。
【００２６】
不織布シート
不織布シートは、プレキシフィラメント状ポリオレフィン繊維を含む。水蒸気透過性プレキシフィラメント状ポリオレフィンシート膜１１は、図１Ｄ〜１Ｆにおいて１１ａおよび１１ｂとしてそれぞれ示される第１および第２の表面を有する。
【００２７】
いくつかの実施形態において、不織布シートは、３５〜１２０ｇｓｍの面積重量および５０〜５００マイクロメートルの厚さを有する。
【００２８】
本発明の複合積層体を形成するために適した水蒸気透過性不織布シート層は、比較的低い透気度、例えば約５〜約１２，０００ガーレイ秒の間、さらに約２０〜約１２，０００ガーレイ秒の間、さらに約１００〜約１２，０００ガーレイ秒の間、およびさらに約４００〜約１２，０００ガーレイ秒の間を有することができ、それは一般的に、空気侵入に対するバリアを提供すると考えられる。代わりに、水蒸気透過性シート層は、比較的高い透気度を有するように選択されることができ、例えばそれらのシートは、５秒未満のガーレイ・ヒル（Ｇｕｒｌｅｙ  Ｈｉｌｌ）透気度を有し、透気度はフレーザー（Ｆｒａｚｉｅｒ）透気度の範囲内にある。比較的高い透気度を有する複合シートは、少なくとも約３５ｇ／ｍ2／２４時間、または少なくとも約２００ｇ／ｍ2／２４時間、またはさらに少なくとも約６００ｇ／ｍ2／２４時間の透湿度、および少なくとも約２０ｃｍＨ2Ｏ、または少なくとも約５０ｃｍＨ2Ｏ、さらに少なくとも約１００ｃｍＨ2Ｏまたはさらに少なくとも約１３０ｃｍＨ2Ｏの静水頭を有することができる。ハウスラップとして使用されるとき、複合シートは好ましくは、少なくとも約３５Ｎ／ｃｍの引張強さを有する。
【００２９】
適した水蒸気透過性不織布シート層は、フラッシュ紡糸プレキシフィラメント状シートなどのシートである。好ましくは、シートは、ポリオレフィン、例えばポリプロピレン、ポリエチレン、ポリエステルまたはポリアミドから形成される。高密度ポリエチレンまたはポリプロピレンおよび好ましい材料。
【００３０】
一実施形態において、水蒸気透過性不織布シートは、商品名Ｔｙｖｅｋ（登録商標）としてＥ．Ｉ．ｄｕ  Ｐｏｎｔ  ｄｅ  Ｎｅｍｏｕｒｓ  ａｎｄ  Ｃｏｍｐａｎｙ，Ｉｎｃ．（Ｗｉｌｍｉｎｇｔｏｎ，Ｄｅｌ．）から入手可能な、フラッシュ紡糸高密度ポリエチレンなどのフラッシュ紡糸プレキシフィラメント状ポリオレフィンシートである。また、適したフラッシュ紡糸プレキシフィラメント状フィルム−フィブリル材料は、ポリプロピレンから製造されてもよい。水蒸気透過性シートは、フラッシュ紡糸プレキシフィラメント状シートと溶融紡糸スパンボンドシートとを含む積層体など、フラッシュ紡糸プレキシフィラメント状シートと１つまたは複数の付加的な層との積層体であり得る。プレキシフィラメント状フィルム−フィブリルストランド材料のウェブ層を形成するためのフラッシュ紡糸法は、米国特許第３，０８１，５１９号明細書（Ｂｌａｄｅｓら）、米国特許第３，１６９，８９９号明細書（Ｓｔｅｕｂｅｒ）、米国特許第３，２２７，７８４号明細書（Ｂｌａｄｅｓら）、米国特許第３，８５１，０２３号明細書（Ｂｒｅｔｈａｕｅｒら）に開示されている。
【００３１】
ポリマーコーティング
ポリマーコーティング層１２は、０．０５〜１ｇｓｍ以下の量でシート１１の表面上に存在しているフルオロポリマーの連続したコーティングであり、その結果、コートされた不織布シートに存在しているフッ素の全量は０．０５〜０．４ｇｓｍ以下である。コーティング層１２は、第１および第２の表面１２ａおよび１２ｂを有する。コート重量が０．０５ｇｓｍ未満である場合、または存在しているフッ素の全量が０．０５ｇｓｍ未満である場合、不良複合積層体をもたらすコーティングの不連続な領域がある。コーティング量が１ｇｓｍよりも多い場合、または存在しているフッ素の全量が０．４ｇｓｍよりも多い場合、複合積層体は、湿潤木材と接触するその耐性のさらなる改良を全く示さず、その通気性が低下する場合がある。０．０５〜１ｇｓｍ以下のコート重量範囲は（ｉ）不織布シート膜の十分な通気性および（ｉｉ）湿潤木材に暴露した後の高い保持水頭を有する複合積層体を提供するが、ＳＭＳまたはＭＰＦ基材に適用されるこの範囲よりもかなり高いコート重量値は必要とされる性質を達成しないことが驚くべきことに見出された。
【００３２】
いくつかの実施形態において、フルオロポリマーは、６個以下の隣接したフッ素担持炭素原子を有するフッ素化側鎖を含む。
【００３３】
フルオロポリマー（ｆｌｕｏｒｏｐｌｙｍｅｒ）の適した例には、フルオロアルキルアクリレートホモポリマー、フルオロアルキルアクリレートコポリマー、フッ素化シロキサン、フッ素化シリコーン、フッ素化ウレタンおよびそれらの混合物が含まれる。フルオロポリマーは好ましくは、コーティングのために後で適した濃度に希釈されてもよい水中の分散体またはエマルションとして供給されてもよい。アルコール、界面活性剤、クロスカップリング剤およびｐＨ調節剤などの付加的な添加剤を希釈されたフルオロポリマー溶液に添加して、湿潤および必要ならばフィルム形成を制御してもよい。
【００３４】
コーティングは、本技術分野に公知の任意の適した方法によって、例えば吹付コーティング、浸漬コーティング、グラビアコーティング、ダイコーティング、カーテンコーティングまたはナイフコーティングによって適用され、その後に、乾燥されてもよい。
【００３５】
金属化コーティング層
いくつかの実施形態において、複合積層体１０は、不織布シート１１とポリマーコーティング１２との間の中間の金属の反射層１３をさらに含み、金属化層は０．２５以下の輻射率を有する。金属の層１３は第１および第２の表面１３ａおよび１３ｂそれぞれ（図１Ｅ）を有し、金属化コーティング層の第１の表面１３ａは、不織布シートの第１の表面１１ａに隣接している。
【００３６】
本発明の複合積層体の金属層を形成するために適した金属には、アルミニウム、金、銀、亜鉛、スズ、鉛、銅、およびそれらの合金が含まれる。合金組成物が低輻射率複合シートを提供する限り、金属合金は他の金属を含有することができる。金属層は、約１５ｎｍ〜２００ｎｍの間、または約３０ｎｍ〜６０ｎｍの間の厚さを有する。一実施形態において、金属層は、約１５〜１５０ｎｍの間、または約３０〜６０ｎｍの間の厚さを有するアルミニウムを含む。金属層を形成するための方法は本技術分野に公知であり、抵抗蒸発、金属蒸着、電子ビーム金属蒸着、またはスパッタリングが含まれる。金属層が非常に薄い場合、所望の断熱性が達成されない。金属層が非常に厚い場合、それは亀裂を生じて剥がれ落ちることがあり得る。一般的に、所望の断熱性を提供する最も小さい金属厚さを使用することが好ましい。本発明の複合シートがハウスラップまたは屋根ライニングとして使用されるとき、金属層は赤外線を反射するかまたはほとんど赤外線を放射せず、エネルギー損失を低減すると共に建築を夏にはより涼しく冬にはより暖かく保つ断熱層を提供する。
【００３７】
金属の断熱性は、その輻射率によって特性決定され得る。輻射率は、その環境と平衡状態にある表面によって放射される単位面積当たりのパワーの、同じ温度において黒体によって放射される単位面積当たりのパワーに対する比である。したがって黒体は１の輻射率を有し、完全な反射体はゼロの輻射率を有する。輻射率が低くなればなるほど、断熱性がより高くなる。各々の金属層および隣接した外側の耐蝕性および／またはフルオロポリマーコーティング層が好ましくは順次に堆積される。
【００３８】
好ましくは、金属層は、金属層の実質的な酸化がないように空気または酸素への暴露なしに真空下で堆積される。アルミニウム層を雰囲気に暴露する前に外側有機コーティング層を堆積することによってアルミニウムの酸化の程度を最小にすることにより、複合積層体の輻射率は、アルミニウムの非保護層と比較してかなり改良される。また、外側有機コーティング層は、ロール処理、輸送および最終用途設置の間に金属を機械摩耗から保護する。
【００３９】
耐蝕層
いくつかの実施形態において、複合積層体１０は、第１および第２の表面１４ａおよび１４ｂそれぞれを有する保護耐蝕層１４をさらに含む。耐蝕層の配置は、図１Ｃおよび１Ｆに対して前述した。
【００４０】
この保護層の厚さおよび組成物は、反射金属化シートの透湿度も、それが適用される低輻射率金属層の輻射率も実質的に変化させないように選択される。保護層は好ましくは、０．２〜２．５ミクロンの間およびより好ましくは０．２〜１．０ミクロンの間の厚さを有する。保護耐蝕層の組成物は、上に記載されたように好適に薄い層において適用できるならば金属表面を湿気および酸素による攻撃から有効に保護する疎水性材料のなかから選択されてもよい。架橋ポリアクリレートおよびビニルポリマーは、これらを低粘度モノマーまたはオリゴマー前駆物質の形態で適用して公知の熱硬化または放射線硬化方法によってｉｎ  ｓｉｔｕ重合することができるので、特に便利であることがわかった。
【００４１】
建築壁システム
図２は、ハウスラップとして本発明の複合積層体１０を利用するフレーム構造建築内の壁システム２０の概略図である。合板ボードまたは木製プランクなどの被覆層２１は、建築の荷重支持フレームを形成するフレーム要素２３の外側に取り付けられる。垂直フレーム要素２３は典型的に、木（例えば木製スタッド）から形成されるが、特定の構造物において金属から形成され得る。複合積層体１０は被覆２１の外面に取り付けられる。いくつかの建築構造物において、被覆２１は使用されず、複合積層体１０はフレーム要素２３に直接に取り付けられる。建築の外部を形成する、外側表皮２７（例えばレンガ、コンクリートブロック、繊維強化セメント、石など）は、金属ストラップ２９によって金属化複合シートから隔てられ、それらの間にエアスペース２８を形成する。木ストリップまたは他の間隔部材が、金属ストラップ２９に取って代わることができる。複合積層体は好ましくは、複合積層体１０のフッ素化コーティング層１２が被覆層２１と接触し且つ不織布シートの第２の表面１１ｂがエアスペースに面しているように設置される。内部ライニング２９（例えば石膏、プラスターボード）は建築の内壁を形成する。絶縁材２５は、隣接したフレーム要素の間および内部ライニングと被覆層との間（または被覆層が使用されない場合は内部ライニングと複合積層体との間）の壁内に設置される。壁構造物は、内部ライニングと絶縁材料との中間に空気漏れバリアおよび防湿層２６を備えていてもよい。層２６は対流熱損失に対して保護し、家屋内で発生する過剰な湿気が絶縁材内に浸透するのを防ぐ。複合積層体の高い透湿度は、水蒸気を矢印「Ｂ」の方向に複合シートを通過させ、そこでそれがエアスペース２８内に分散され、したがって絶縁材内の結露を防ぐ。低い透気度および高い静水頭を有する複合積層体については、それはまた、風の侵入や水の浸透に対して保護する。
【００４２】
屋根システム
図３Ａ〜３Ｃは、本発明の複合積層体を備えるフレーム構造建築の屋根システムの概略図である。図３Ａは、内部屋根裏スペース３０が居住可能でない「冷たい屋根」システムの例を説明する。複合積層体１０は、勾配屋根フレーム要素（例えば木製垂木）３７の上に設置される。絶縁材料２５は、内部天井３１の高さより上に且つ隣接して屋根裏根太（図示せず）の間に設置される。任意選択の防湿層３８は、絶縁材２５と内部天井３１との中間に設置され得る。間隔部材（目板）３６は、複合積層体の上面に隣接して配置され、外部屋根材料３３（例えばタイルなど）は間隔要素上に取り付けられる。複合積層体より上に且つ間隔要素（目板）３６と外部屋根材料との間に目板エアスペース３４がある。屋根システムの大棟は３５によって示される。複合積層体１０は水蒸気透過性であり、少なくとも１つの水蒸気透過性プレキシフィラメント状不織布シート１１とフッ素化ポリマーコーティング１２とを含む。
【００４３】
図３Ｂは、目板システムの代わりに完全に板張りしたデッキを備える冷たい屋根システムの一部の断面である。複合積層体１０は屋根垂木３７の上に設置され、好ましくは、ポリオレフィンシート１１は、内部屋根裏スペース３０の方に向いている。固体ルーフデッキ４０（例えば合板）は複合積層体１０の上に設置され、外部屋根材料は、固体デッキ材の上に設置される。外部屋根材料の例には、屋根アンダーレイメントの上に置かれるタイルまたはアスファルト屋根板などの外部屋根材料３３を有するアスファルト被覆フェルトまたは他の屋根アンダーレイメント材料３９が含まれる。図３Ｃに示される完全に板張りしたデッキの別の実施形態において、複合積層体１０は屋根垂木３７の下面に取り付けられ、不織布シート１１は屋根裏スペース３０の方に向いている。
【００４４】
試験方法
試験方法Ａ
複合積層体が湿潤木材と接触する耐性は、ここに記載され以下に試験方法Ａとして参照される方法によって評価された。試験材料の水浸透に対する耐性（水頭）を最初に数回測定して平均出発値を得る。処理済み木材（Ｓｅｒｕｂｏ  Ｐ、Ｋｏｓｈｉｉ  Ｗｏｏｄ、日本）の２８ｃｍ×３ｃｍ×５ｃｍのブロックを２８×５ｃｍの面を上にして脱イオン水の別個の皿内に置き、水がブロックの側面の半分までくるようにする。次に、試験材料のＡ４シート（２１０×２９７ｍｍ）を各々の木のブロック上に、試験される面、すなわちフルオロポリマーコーティング面を木と接触させて置く。ポリエステルフィルムのシートを各々の試料の上に置き、木のさらに２つの同じブロックをフィルムの各々のシートの上に置いて試料を重みで押し下げ、木と試料との間の十分な接触を確実にする。水が各々の木のブロックにしみ込み、各々の試料の表面に移動する。試料は、しみ込んだ木と２４時間にわたって接触させておく。この時間の終わりに、試料を除去して完全に乾燥させてから、試料が木のブロックと接触していた時の領域について水頭を測定して、湿潤木材と接触した後の平均値を出す。試験結果は、９つの試料の平均から湿潤木材と接触した後に保持される元の出発水頭のパーセンテージとして表わされる。
【００４５】
水頭（静水頭）は、６０ｃｍＨ2Ｏ／分の圧力上昇速度でＥＮ２０８１１、１９９２に従って測定された。
【００４６】
基本重量は、１００ｃｍ2の試料の大きさでＥＮ５３６、１９９６に従って測定された。
【００４７】
コートされた試料のフルオロポリマー層中のフッ素含有量を測定するため、コートされたシートの秤量された試料を濃酸に溶解して完全鉱化溶液を生じ、これを標準体積に希釈し、次に、得られた溶液をそのフッ素含有量について誘導結合プラズマ原子発光分析によって分析した。これは、この特定の目的のためにしばしば使用される公知の方法であり、技術文献において、例えばＡｎａｌ．Ｃｈｅｍ．，１９７９，５１（７），８８８〜８９５ページにおいて報告されている。
【００４８】
水蒸気透過度は、Ｇｉｎｔｒｏｎｉｃ  ＧｒａｖｉＴｅｓｔ６４００透過試験装置を使用してＪＩＳ  Ａ１３２４によるドライカップ法によって測定された。
【実施例】
【００４９】
材料
不織布シート
Ｔｙｖｅｋ（登録商標）Ｒｅｆｌｅｘ  ３５６３Ｍは、Ｅ．Ｉ．ＤｕＰｏｎｔ  ｄｅ  Ｎｅｍｏｕｒｓ  ａｎｄ  Ｃｏｍｐａｎｙ（ＤｕＰｏｎｔ），Ｗｉｌｍｉｎｇｔｏｎ，ＤＥから入手可能である６０ｇｓｍの基本重量（面積重量）を有する市販の不織布ポリエチレンシートである。それは、ポリエチレン繊維の接着プレキシフィラメント状シートとアルミニウムの蒸着層とから構成される低輻射率膜である。
【００５０】
Ｔｙｖｅｋ（登録商標）１４２２Ａは、同じくＤｕＰｏｎｔから入手可能である４１．５ｇｓｍの基本重量（面積重量）を有する市販の不織布ポリエチレンシートである。
【００５１】
Ｐｅｒｍｏ（登録商標）ａｉｒは、Ｋｌｏｅｂｅｒ  ＧｍｂＨ，Ｅｎｎｅｐｅｔａｌ，Ｇｅｒｍａｎｙから入手可能なポリプロピレンフリースと２つのメルトブローン層とを含むＳＭＳ積層体である。基本重量は１６０ｇｓｍであった。
【００５２】
ＤＢ２１１２ポリエチレン系微孔性フィルム積層体はＤｕＰｏｎｔ，Ｃｏｎｔｅｒｎ，Ｌｕｘｅｍｂｏｕｒｇから得られた。基本重量は１１２ｇｓｍであった。
【００５３】
フルオロポリマーエマルション
３Ｍ−４７０１は、３Ｍ  Ｄｅｕｔｓｃｈｌａｎｄ  ＧｍｂＨ，Ｎｅｕｓｓ，Ｇｅｒｍａｎｙから得られた。それは、１７〜２１ｗｔ％のフッ素化アクリルポリマーエマルション、５〜９ｗｔ％のプロパン−１，２−ジオールおよび１〜２ｗｔ％のドキュセートナトリウムを含む水性分散体である。フッ素化アクリルポリマーは、４個以下の隣接したフッ素担持炭素原子を有するフッ素化側鎖を含む。
【００５４】
Ｕｎｉｄｙｎｅ  ＴＧ−５６０１は、Ｄａｉｋｉｎ  Ｃｈｅｍｉｃａｌ  Ｅｕｒｏｐｅ  ＧｍｂＨ，Ｄｕｓｓｅｌｄｏｒｆ，Ｇｅｒｍａｎｙから得られた。それは、２０〜３０ｗｔ％のフッ素化アクリルポリマーエマルション、１〜１０ｗｔ％のトリプロピレングリコールおよび５ｗｔ％までのポリオキシエテングリコールアルキルエーテルを含む水性分散体である。フッ素化アクリルポリマーは、６個以下の隣接したフッ素担持炭素原子を有するフッ素化側鎖を含む。
【００５５】
Ｐｈｏｂｏｌ（登録商標）ＣＰ−Ｓは、Ｈｕｎｔｓｍａｎ  Ｔｅｘｔｉｌｅ  Ｅｆｆｅｃｔｓ（Ｇｅｒｍａｎｙ）ＧｍｂＨ，Ｌａｎｇｗｅｉｄ，Ｇｅｒｍａｎｙから得られた。それは、２０〜４０ｗｔ％のフッ素化アクリルポリマーエマルションおよび３ｗｔ％までのポリエチレングリコールモノステアレートを含む水性分散体である。フッ素化アクリルポリマーは、６個以下の隣接したフッ素担持炭素原子を有するフッ素化側鎖を含む。
【００５６】
他の材料
Ｉｎｖａｄｉｎｅ（登録商標）ＰＢＮ界面活性剤は、Ｈｕｎｔｓｍａｎ  Ｔｅｘｔｉｌｅ  Ｅｆｆｅｃｔｓ（Ｇｅｒｍａｎｙ）ＧｍｂＨ，Ｌａｎｇｗｅｉｄ，Ｇｅｒｍａｎｙから得られた。
【００５７】
酢酸およびｎ−ヘキサノールは、Ｓｉｇｍａ−Ａｌｄｒｉｃｈなどの任意の適した化学製品供給元から入手できる工業銘柄試薬であった。
【００５８】
コーティング法
フルオロポリマーコーティングをフーラード（Ｆｏｕｌａｒｄ）または「ディップ−スクイーズ」法によって不織布シートに適用し、その後に、連続した製造プロセスにおいてテンター炉内で乾燥させた。基材がロールから巻出され、移動ウェブが水性コーティング槽を通過して、それを完全に浸漬した。コーティング槽を出たすぐ後に、基材をゴムニップ−ロール間に押出して過剰なコーティング溶液を除去し、それをコーティング槽内に戻した。次に、このようにコーティング溶液で含浸された基材をテンター炉内にすぐに送り、コートされたシートの両面に衝突する熱エアジェットを使用してコーティングを乾燥させた。テンターを出たとき、シートを室温に冷却し、コートされたシートのロールとして巻き上げた。炉内の平均滞留時間は約１０秒であり、ニップ間隙を調節して、ロールに対して基材のあらゆる滑りを回避すると共に結果として生じる不均一な含浸を回避した。線速度およびニップ圧力設定を調節して、所望のフルオロポリマー付着量を得た。
【００５９】
「湿潤付着量」は、湿潤コーティングの存在による基材の単位面積当たりの重量の増加のパーセンテージである。それは、簡単には、コーティングを適用するために使用される製造ラインを停止し、スクイーズロールのすぐ後に湿潤含浸基材の知られた面積の試料を取り、この試料をすぐに秤量することによって測定された。次に、出発基材の基本重量を知ることにより湿潤付着量を計算することができる。湿潤付着量およびコーティング槽の知られた固形分から、適用された乾燥コーティング重量の値を計算することができる。
【００６０】
実施例１
Ｔｙｖｅｋ（登録商標）３５６３Ｍが、９０ｇ／Ｌの３Ｍ  ４７０１フッ素化ポリマーエマルションを含有する固形分２．７ｗｔ％の水性分散体を使用して７０ｍ／分でフーラード（Ｆｏｕｌａｒｄ）法によってコートされ、次に、適用されたコーティングは、１１０℃において運転するテンター炉内で乾燥された。適用されたフルオロポリマーによる、コートされた基材上に存在している全フッ素は０．１４４ｇｓｍであった。湿潤木材と接触するコートされた試料の耐水性は試験方法Ａに従って測定された。
【００６１】
実施例２
フッ素化ポリマーエマルションが５０ｇ／ＬのＵｎｉｄｙｎｅ５６０１および５ｇ／Ｌのｎ−ヘキサノールを含有する１．５ｗｔ％分散体であること以外は実施例１の手順に従った。適用されたフルオロポリマーによる、コートされた基材上に存在している全フッ素は０．１６８ｇｓｍであった。湿潤木材と接触するコートされた試料の耐水性は試験方法Ａに従って測定された。
【００６２】
実施例３
フッ素化ポリマーエマルションが５０ｇ／ＬのＰｈｏｂｏｌ  ＣＰ−Ｓ、６ｇ／Ｌのｎ−ヘキサノール、５ｇ／ＬのＩｎｖａｄｉｎｅ（登録商標）ＰＢＮおよび１ｇ／Ｌの酢酸を含有する２．５ｗｔ％分散体であること以外は実施例１の手順に従った。適用されたフルオロポリマーによる、コートされた基材上に存在している全フッ素は０．１０２ｇｓｍであった。湿潤木材と接触するコートされた試料の耐水性は試験方法Ａに従って測定された。
【００６３】
実施例４
Ｔｙｖｅｋ（登録商標）１４２２Ａが使用され、１００ｇ／ＬのＵｎｉｄｙｎｅ  ５６０１および５ｇ／Ｌのｎ−ヘキサノールを含有する固形分１．５ｗｔ％の水性分散体を使用してフーラード法によってコートされたこと以外は実施例１の手順に従った。湿潤木材と接触するコートされた試料の耐水性は試験方法Ａに従って測定された。
【００６４】
比較例１
Ｔｙｖｅｋ（登録商標）３５６３Ｍは、全くフルオロポリマーコーティングを適用せずに湿潤木材と接触する耐性について試験された。基材上に存在している全フッ素は、０．００１８ｇｓｍである試験の定量化の限度よりも低かった。
【００６５】
比較例２
Ｔｙｖｅｋ（登録商標）３５６３ＭをＰｅｒｍｏ（登録商標）ａｉｒ  ＳＭＳ屋根膜と取り換えたこと以外は実施例１の手順に従った。適用されたフルオロポリマーによる、コートされた基材上に存在している全フッ素は０．９９２ｇｓｍであった。湿潤木材と接触するコートされた試料の耐水性は試験方法Ａに従って測定された。
【００６６】
比較例３
Ｔｙｖｅｋ（登録商標）３５６３ＭをＤＢ２１１２微孔性フィルム積層建築用膜と取り換えたこと以外は実施例１の手順に従った。適用されたフルオロポリマーによる、コートされた基材上に存在している全フッ素は０．４４８ｇｓｍであった。湿潤木材と接触するコートされた試料の耐水性は試験方法Ａに従って測定された。
【００６７】
比較例４
Ｔｙｖｅｋ（登録商標）１４２２Ａは、全くフルオロポリマーコーティングを適用せずに湿潤木材と接触する耐性について試験された。
【００６８】
全ての上記の実施例の試験結果は表１および２に示される。
【００６９】
【表１】
2019521002.tif 000003
【００７０】
【表２】
2019521002.tif 000004
【図１Ａ】
2019521002.tif 000005
【図１Ｂ】
2019521002.tif 000006
【図１Ｃ】
2019521002.tif 000007
【図１Ｄ】
2019521002.tif 000008
【図１Ｅ】
2019521002.tif 000009
【図１Ｆ】
2019521002.tif 000010
【図２】
2019521002.tif 000011
【図３Ａ】
2019521002.tif 000012
【図３Ｂ】
2019521002.tif 000013
【図３Ｃ】
2019521002.tif 000014
【国際調査報告】
2019521002.tif 000015
2019521002.tif 000016